(57)【要約】【課題】樹脂含浸における不良発生等の問題が無く、またパイル材料の制限も無く、ベルベット組織のパイルに安定した傾斜を付与し、これにより液晶パネルの製造に非常に有用なラビング布材を提供する。【解決手段】経糸１４及び緯糸１３からなる地布組織と、地布組織の経糸方向に織り込まれたパイル１２と、を有するベルベット織物の液晶パネル製造用ラビング布材であって、経糸の織り込み糸長が異なる経糸１４ａ、１４ｂ、１４ｂ'を組合わせた地布組織構造１１により構成されることを特徴とする液晶パネル製造用ラビング布材。【選択図】図１
2005308886.tif 000002
【特許請求の範囲】
【請求項１】
経糸及び緯糸からなる地布組織と、前記地布組織の経糸方向に織り込まれたパイル糸と、を有するベルベット織物の液晶パネル製造用ラビング布材であって、
前記経糸の織り込み糸長が異なる経糸を組合わせた地布組織構造により構成されることを特徴とする液晶パネル製造用ラビング布材。
【請求項２】
地布の経糸の織り込み糸長を変えることによって、地布の表面の法線に対して経糸の方向の傾斜をパイル糸に与えたことを特徴とする請求項１に記載の液晶パネル製造用ラビング布材。
【請求項３】
パイル糸が地布の表面の法線に対して経糸の方向に傾斜し、前記パイル糸の前記法線に対する傾斜角度が５度以上４５度以下であることを特徴とする請求項１または２に記載の液晶パネル製造用ラビング布材。
【請求項４】
地布を構成する複数の経糸のうち、所定の本数おきに多い送り出し量で経糸を送り出して製織したことを特徴とする請求項１〜３の何れか一項に記載の液晶パネル製造用ラビング布材。
【請求項５】
地布を構成する複数の経糸を二重ビームで供給し、送り出し量が少ない経糸と送り出し量が多い経糸を所定の本数おきに配置したことを特徴とする請求項４に記載の液晶パネル製造用ラビング布材。
【請求項６】
送り出し量が少ない経糸は高収縮性の合成繊維であり、製織後に、前記高収縮性の合成繊維を収縮させたことを特徴とする請求項５に記載の液晶パネル製造用ラビング布材。
【請求項７】
高収縮性の合成繊維は、沸水収縮率８％以上のポリエステル繊維であることを特徴とする請求項６に記載の液晶パネル製造用ラビング布材。
【発明の詳細な説明】
【技術分野】
【０００１】
本発明は、液晶パネル製造用ラビング布材に関する。液晶パネル製造工程においては、起毛されたパイルを持つラビング布材を金属製ローラーの外周面に両面粘着テープで貼り付けて成るラビングローラーを用いて配向処理を行なう。この配向処理とは、液晶パネルを構成する２枚の基板の表面に形成された配向膜の表面を、高速回転する上記ラビングローラー表面のパイルで均一に擦ることによって、配向膜の表面に一方向の分子配向性を付与する処理である。このような工程を配向工程あるいはラビング工程と言う。本発明は、液晶パネル製造に必須のラビング工程で使用されるラビング布材に関する。
【背景技術】
【０００２】
ラビング工程について、図５を参照して説明する。ラビングとは、表面にパイルを起立させた布材２を、金属製ローラー１の外周面に両面粘着テープで貼り付け、これを高速で回転させながら、液晶パイルを構成する基板５の表面に形成された配向膜の表面を布材２のパイルで高速に擦る操作である。このラビング工程は、配向膜の表面に一方向の分子配向性を付与することを目的としている。図５中の符号ｄは、布材２の基材５表面に対する押し込み深さを示し、これは切り込み量と通称されている。この切り込み量ｄの大小が、配向性能に対して最も強く影響する。
【０００３】
透過式の液晶表示パネルに使用される液晶表示素子は、薄膜トランジスターからなる駆動素子（ＴＦＴ）を形成したＴＦＴ基板と、カラーフィルター（ＣＦ）を形成したＣＦ基板とを微小な間隔をあけて対向し、その間隙に液晶を封入した構成を有する。ＴＦＴ基板の表面には、画素電極としてパターン化されたＩＴＯ電極が配置され、このＩＴＯ電極の表面を覆うように配向膜が形成されている。
【０００４】
ＴＦＴ基板とＣＦ基板は、配向膜同士が向かい合うように配置され、両基板の配向膜はいずれも封入された液晶と接触する。ＴＦＴ基板表面及びＣＦ基板表面の配向膜には、液晶分子を配列させるためにラビング布材を用いた配向処理が施される。ラビング布材は、通常、アルミニウム、ステンレス等の材質からなるローラー外周面に両面粘着テープを介して貼り付けられる。ローラーを回転させながら外周面のラビング布材を配向膜表面に接触させることにより、ラビング布材で配向膜表面を擦る。配向膜に対してこのようなラビング処理を施すと、配向膜自体の表面に超微細な溝が形成されたり、配向膜を形成する高分子であるポリイミド分子に一軸配向が付与される。ラビング処理が施された配向膜に液晶が接触すると、ラビング布材で擦られた方向に液晶分子が配列するようになり、電場による液晶の均一スイッチング特性が実現する。ラビング処理による液晶配向の性能は、液晶パネルにとって最も重要な表示特性の均一性を左右する。
【０００５】
ラビング布材としては、一般に、地布と地布に起毛状態で織り込まれたパイルとからなるベルベット織物が使用されている。パイルの素材としては、レーヨン、ナイロン等の長繊維（フィラメント）を用いたものと、コットンのような短繊維を用いたものが知られている。ラビング布材に用いられるベルベットの組織としては、地布組織の経糸及び緯糸にキュプラレーヨンを使用し、パイルにビスコースレーヨンを使用した図６に示すようなファストパイルのベルベット織物（特許文献１参照）が一般的である。また、パイルにコットンを使用した図７に示すようなＶ字型パイル（カットパイル）のベルベット織物（特許文献２参照）も使われている。ただし、これらの組み合わせに限定されない。例えば、パイルにコットンを使用した場合にもファストパイル組織で織ることは可能であり、いずれの組織も、アセテート繊維、ポリエステル繊維等の熱可塑性合成繊維のベルベット織物にも適用できる。
【０００６】
この種のベルベット織物を用いたラビング布材では、パイルの先端がパイルの根元より後行する向きに傾斜させることが、ラビングの不均一による配向むらを回避する有力な手段であることが知られている（特許文献３参照）。しかし、上記従来技術によるベルベット組織では、繊維の製織組織の作用だけでパイルを任意の角度に傾斜させることはできない。
【０００７】
ラビング布材のパイルを傾斜させる従来法として、例えばパイルにレーヨンを用いたベルベット織物のラビング布材については、特許文献３に詳細に記載されている。具体的には、一般の方法で製織されたベルベット布をグリオキザール系のセルロース反応型樹脂に浸漬し、キュアリング機内のブラシによりコーミングし、その後樹脂を加熱硬化させることによって、パイルの傾斜を保持させる方法が記載されている。この方法は、樹脂含浸と呼ばれている。また、セルロース反応型樹脂を用いることから、レーヨン以外のコットン、ポリノジック繊維、リヨセル等の再生セルロース繊維及びセルロース誘導体により構成された繊維（以下セルロース系繊維と呼ぶ）に有効である。しかし、このような樹脂加工によるパイルの傾斜付与にはいくつかの問題があり、これが今後の液晶パネルの高精細化・高歩留化にとっての課題になっている。
【０００８】
また、コットンパイルを用いたラビング布材においては、上述したレーヨンにおける樹脂含浸と同等な方法によらずにパイルを均一に傾斜させる有効な手段がない。
【特許文献１】特許第３２０９３２８号公報
【特許文献２】登録実用新案第３０４５４６４号公報
【特許文献３】登録実用新案第３０３２８２０号公報
【非特許文献１】H.Tabira and T.Inoue etal. "Precision Rubbing Supported by Fine Process Analysis" Journal of the SID Vol.10, No.4, 329-337(2002)
【発明の開示】
【発明が解決しようとする課題】
【０００９】
上述した従来の樹脂加工方法では、加工ロットごとに、加工形状及び布特性にばらつきがでる可能性が高い。このため、液晶表示パネルの製造工程においては、入荷したベルベット織物を用いて予め試験的にラビングして配向品質の検査を行ない、そのロットのベルベット織物が使用に耐えるか否かを確認した上で、製造工程で使用している。しかし、このような入荷チェックを実行しても、布品質のばらつきそのものが改善されるわけではないため、予想外のラビング不良が絶えない。
【００１０】
また、従来のレーヨン製ベルベットでは、加工に用いる樹脂そのものに関係した問題もある。すなわち、ラビング布材（ベルベット）がセルロース反応型樹脂に含浸されているため、ベルベットのパイルを構成する各単繊維の表面に樹脂が付着する。この樹脂は、比較的硬くて脆い傾向がある。したがって、ラビングの最中に、樹脂が摩耗、脱落して異物となり、これが配向膜表面に付着し、表示むら等の不良を発生させることがある（非特許文献１参照）。また、パイルに巻き込まれた異物が、配向膜の表面に傷を生じさせることもある。
【００１１】
さらに、セルロース反応型樹脂は、水性のエマルジョンであり、地糸としてキュプラを使用したラビング布材は、水分を含んだ状態では極めて変形しやすい。このため、ラビング布材の緯糸が弓状に変形して（ボーイングと通称）、経糸に対して緯糸が直角に交わらない、いわゆる布目曲がりが生じやすい。
【００１２】
以上のことから、樹脂含浸を行なわずにパイルに安定した傾斜を精度よく付与する方法が求められている。
【００１３】
樹脂含浸を行なわずにパイルを強制的に傾斜させる方法としては、例えば、パイルを熱可塑性合成繊維で構成した上で、加熱シリンダーでベルベット織物の裏側から接触加熱しつつ、表面のパイルを目的の方向にブラシでコーミングし、その後冷却固定する方法が知られている。しかし、この方法では、外気の温度及び湿度の影響を受けやすいので、パイルの傾斜角度を一定に保って安定的に量産することが困難である。また、この方法を、パイルがコットン等のセルロース系繊維であるベルベット織物に適用しようとしても、セルロース系繊維が熱可塑性でないため、安定した傾斜角度をパイルに付与することは困難である。
【００１４】
以上のように、従来のパイル傾斜方法は、適用できるパイル材料に制限があったり、適用できても、その方法自体に内在する他の問題の解決が完璧ではない。
【００１５】
そこで、本発明の目的は、樹脂含浸における不良発生等の問題が無く、またパイル材料の制限も無く、ベルベット組織のパイルに安定した傾斜を付与し、これにより液晶パネル
の製造において非常に良好に使用できるラビング布材を提供することにある。
【課題を解決するための手段】
【００１６】
本発明者は、安定した傾斜を保持した状態でパイルを起立させたラビング布材を得るためには、ベルベット織物の地布組織において、経糸の送り出し量を所定の本数ごとに変えることが非常に有効であることを見い出した。具体的には、製織時の経糸の送り出し量を所定の本数ごとに多い／少ない、とすることによって、これに絡む緯糸に上下の段差が発生するようにすれば、緯糸に巻きつく形で織り込まれているパイル糸に経糸方向の傾斜が付与されることを見出し、本発明を完成した。
【００１７】
即ち、本発明は、経糸及び緯糸からなる地布組織と、前記地布組織の経糸方向に織り込まれたパイル糸と、を有するベルベット織物の液晶パネル製造用ラビング布材であって、前記経糸の織り込み糸長が異なる経糸を組合わせた地布組織構造により構成されることを特徴とする液晶パネル製造用ラビング布材である。
【発明の効果】
【００１８】
本発明においては、樹脂加工、加熱ブラッシング等に頼らず、布の構造そのものの工夫によりパイルに傾斜を与える。したがって、パイル材料に制限が無く、また従来の樹脂含浸における不良発生及びその他の問題も生じない。本発明においては、地布の経糸の織り込み糸長を変えることによって、地布の表面の法線に対して経糸の方向の傾斜をパイルに与えることができる。そして、このようなパイルの傾斜が安定制御されたラビング布材を液晶パネルの製造に用いれば、液晶パネルの配向状態を極めて均一にすることが可能となり、表示デバイスとしての大幅な画質向上を達成できる。
【発明を実施するための最良の形態】
【００１９】
図１は、本発明の一実施形態に係るベルベット組織の模式図であり、図２及び図３は、図１の組織で製織されたベルベット織物を、互いに異なる位置で、経糸と平行方向に切断した場合の断面図である。
【００２０】
図１（ａ）に示すように、ベルベット組織は、地布組織１１と地布組織１１に起立した状態で織り込まれたパイル１２から形成されている。本実施形態においては、地布組織１１は、二重ビームから供給された経糸１４ａ、１４ｂ、１４ｂ'と緯糸１３によって製織される。ベルベットの製織時において、経糸１４ａは、織機の１本のビームから送り出され、その送り出し量は少ない。したがって、筬打ち時に経糸１４ａには高い張力がかかる。一方、経糸１４ｂ及び経糸１４ｂ'は、織機のもう１本のビームから送り出され、その送り出し量は多く、筬打ち時の張力は低い。緯糸イ、ハ、ニ、ヘは、経糸１４ａよりパイル１２が起立する側（表面側）に位置し、緯糸ロ、ホは、経糸１４ａより裏面側に位置する。経糸１４ｂと経糸１４ｂ'は、それら緯糸１３に対して相互に表裏交替に製織されている。
【００２１】
なお、本発明は、図１に示すベルベット組織に限定されるものではない。例えば、図１（ａ）に示す３本の経糸１４ａのうち、真中の経糸１４ａが無いものを用いることも可能である。さらに、組織を工夫することによって、パイル１２に経糸方向に傾斜を与えることが可能である。
【００２２】
このように製織されたベルベット織物（地布組織１１）によって、パイル１２が傾斜する様子を、図１（ａ）及び図１（ｂ）を参照しながら説明する。本実施形態においては、経糸の送り出し量を所定の本数ごとに多い／少ない、とすることにより、これに絡む緯糸に上下の段差が生じる。具体的には、以下の通りである。
【００２３】
ベルベットの製織順に説明すると、まず織機綜絖上下運動の結果として、経糸１４ａ、１４ｂ、１４ｂ'が上下に分けられて開口したところに、緯糸イが打ち込まれ、筬打ち運動により緯糸イが経糸の間に押し込まれていく。次に、綜絖の逆方向動作により、先の経糸の上下関係を変えて開口したところに、緯糸ロが打ち込まれ、筬打ち運動により緯糸ロが経糸の間に押し込まれる。この際、図１（ｂ）の断面でみると、経糸１４ｂとの関係で、緯糸ロは緯糸イの右下側に位置することになる。さらに、次の綜絖動作の後に打ち込まれる緯糸ハも、筬打ち運動により経糸の間に押し込まれる。この際、緯糸ハを押える経糸１４ｂ'の送り出し量が多いため、緯糸ハは、図４（ａ）に示されるように緯糸ロの上方
に押し上げられていく傾向がある。また、場合によっては、図４（ｂ）のように、緯糸ハが緯糸イの上にまで押し上げられて、イ〜ハの緯糸が一列に重なるような状態にまでいたる。この状態にいたると、パイル１２は、緯糸イ〜ハによって斜めに押えられて、図示のような経糸方向に沿う向きでの所定の角度が付与される。以下、緯糸ニ〜ヘも同様である。
【００２４】
図２は、図４（ｂ）の状態に製織された本発明のベルベット組織の断面（送り出し量が少ない経糸１４ａが見えている断面）の顕微鏡写真をトレースしたものである。この図で示すのは、緯糸が相互に乗り上げ重なった状態であり、パイルはこれら緯糸に押さえられて傾斜している状態が確認される。このパイルの傾斜角度は、例えば、経糸の送り出し量の多い／少ない、緯糸密度、緯糸太さにより調整することができる。この傾斜は織物の組織により物理的に付与されたものであり、織物規格が一定であれば、常に一定の角度の傾斜が与えられ、製織後に熱処理、洗浄等の作用を受けても戻ることはない。
【００２５】
図３は、図２に平行な別の位置での断面（送り出し量が多い経糸１４ｂ、１４ｂ'が見えている断面）であり、経糸１４ｂ、１４ｂ'は上下に大きなうねりを生じている様子が観察される。
【００２６】
本発明に用いるパイルの素材としては、コットンのような天然繊維に限られるものではなく、トリアセテート、ナイロン、ビニロン、レーヨン、ポリエステルなどのあらゆる合成繊維・半合成繊維を採用することができる。
【００２７】
本発明において、ラビング布材のパイルは、布材の表面の法線に対して経糸の方向に傾斜している。そのパイルの傾斜角度は、布材の表面の法線に対して５度以上４５度以下が好ましく、１０度以上４５度以下がより好ましい。
【００２８】
本発明において、経糸の織り込み糸長が異なる経糸を組合わせた地布組織構造を構成する為には、先に説明した実施形態のように、地布を構成する複数の経糸のうち、所定の本数おきに多い／少ない送り出し量で経糸を送り出して製織する方法がある。
【００２９】
製織時の経糸の送り出し量に所定の本数ごとに多い／少ない、をつける手段としては、例えば、経糸を二重ビームで供給し、１本のビームは経糸の送り出し量を多くし、もう１本のビームの経糸の送り出し量を少なくすれば良い。これによって、所定の本数おきに、送り出し量が少ない経糸と送り出し量が多い経糸を配置できる。送り出し量の調整は、例えば、製織時の筬打ちに合わせ、ギアーの操作で経糸ビームを回転させて経糸を送り出す、いわゆる積極送り出しにより行なえば良い。また、経糸ビームにフリクションを与えて経糸ビームの回転を制御する、いわゆる消極送り出しにより行なうことも可能である。
【００３０】
また、送り出し量が少ない経糸として高収縮性の合成繊維を用い、製織後、この高収縮性の合成繊維を収縮させることによって、経糸の織り込み糸長が異なる経糸を組合わせた地布組織構造を構成することもできる。高収縮性の合成繊維としては、特に限定されないが、沸水収縮率８％以上のポリエステル繊維を用いることが好ましい。
【実施例】
【００３１】
以下、実施例により本発明を更に詳細に説明する。
【００３２】
＜実施例１〜４＞
以下の通り、表１に示す製織条件で本発明のラビング布材を作製し、そのパイル傾斜角度（地布組織鉛直方向に対する角度）を測定した。
【００３３】
実施例１〜４においては、地経糸として１１０デシテックスのポリエステル双糸を用い、地経糸密度は３５本／ｃｍ、送り出し量が少ない方の経糸の糸張力は１０４〜１１０ｇに統一し、送り出し量が多い方の経糸の送り出し量と、地緯糸の太さと密度を、各々表１に示すように変更して製織した。パイル糸としてはコットンの６０番コーマーの双糸を用いた。製織後、１５０℃でセットし、糊抜き精練、乾燥、裏樹脂加工等の通常の加工工程で仕上げた。ベルベット布に仕上がった後のパイル長は２.４ｍｍに統一した。
【００３４】
以上の製織条件で作製した実施例１〜４のラビング布材について、各々のパイル傾斜角度を測定した。測定結果を表１に示す。これらの結果から、製織条件を工夫することのみによって、それぞれ異なるパイル傾斜角度が得られることが確認できた。傾斜角度については、地布の表面の法線に対して、経糸の方向に対する傾斜角度を測定した。具体的には
、傾斜角度を定める主要因は、地経糸の送り出し量と結果として生じる地経糸の張力差、地緯糸の太さ、地緯糸密度（ただし、緯糸太さにより地緯糸密度には上限がある）である。これらを制御することによって、常に、同じパイル傾斜角度の織物を繰り返し、安定的に製織できることが確認できた。
【００３５】
さらに、図５に示された方法でラビングの縦筋の発現状況を評価した。すなわち、実施例１〜４のラビング布材をそれぞれ両面テープを用いてφ５０ｍｍのステンレス製ラビングロール１に巻着し、１０ｃｍ角のガラス基板にポリイミド前駆体溶液を印刷塗布し、２００〜３００℃に加熱して作製したポリイミド製配向膜の付着したガラス基板５を移動ステージ６に固定し、切り込み量ｄを０.５ｍｍとして、移動ステージ６を毎秒３０ｍｍの速度で矢印の方向に移動してラビングした。ラビングロール１の回転数は１５００ｒｐｍとした。その結果、いずれのラビング布材も縦筋の少ない均一な配向膜が得られた。
【００３６】
【表１】
2005308886.tif 000003
【００３７】
＜実施例５〜７＞
以下の通り、パイル糸としてトリアセテート又はポリエステル繊維を用いて、あるいは送り出し量の少ない地経糸として高収縮糸を用いて、本発明のラビング布材を作製し、そのパイル傾斜角度を測定した。
【００３８】
実施例５においては、地経糸として５６デシテックスのポリエステル双糸を用い、送り出し量が少ない方の経糸の糸長を１００とした場合、送り出し量が多い方の経糸の糸長を２８０として製織した。その時の張力は前者が１０４〜１１０ｇで、後者は６５〜７０ｇであった。パイル糸としてはトリアセテートの８４デシテックス双糸を用いた。製織後、１５０℃でセットし、糊抜き精錬、乾燥、裏樹脂加工等の通常の加工工程で仕上げて、ラビング布材（ベルベット布材）を得た。
【００３９】
実施例６においては、送り出し量が少ない方の地経糸として５６デシテックスの高収縮ポリエステル双糸（沸水収縮率３５％、ＪＩＳＬ−１０１３）を用い、送り出し量が多い方の地経糸として収縮の少ない通常の５６デシテックスのポリエステル双糸を用いた。糸の送り出し量は、前者を１００とした場合、後者は１２０とした。製織時の張力は両者とも１００ｇ〜１１０ｇで、ほとんど同じであった。パイル糸としてはトリアセテートの８４デシテックス双糸を用いた。製織後、１５０℃で５分間乾熱処理した。この熱処理にあたり、生地の長さ方向に１２％オーバーフィードし、幅方向に２％幅出した後、通常の加工工程で仕上げて、ラビング布材を得た。この実施例６においては高収縮ポリエステル双糸を熱処理して収縮させることにより糸長の比率を変え、パイルに傾斜角度を与えた。
【００４０】
実施例７においては、パイルにポリエステルの８４デシテックス双糸を使用したこと以外は、実施例５と同様の工程に従いラビング布材を作製した。
【００４１】
以上のようにして作製した実施例５〜７のラビング布材について、各々のパイル傾斜角度を測定した。測定結果を表１に示す。これらの結果から、パイルの素材が天然繊維、合
成繊維、半合成繊維に関係なく、安定した傾斜を与えることが出来ることが確認できた。また、実施例６においては、高収縮繊維を用いて生地で収縮させることで積極的に送り出し量を変えた場合と同様の効果が得られることも確認できた。
【００４２】
【表２】
2005308886.tif 000004
【図面の簡単な説明】
【００４３】
【図１】（ａ）は、本発明の実施形態に係るベルベット組織模式図であり、（ｂ）は、その断面図である。
【図２】図１の組織で製織されたベルベット織物を、経糸と平行な方向に切断した場合の断面の顕微鏡写真をトレースした図である。
【図３】図１の組織で製織されたベルベット織物を、図２の断面とは異なる位置で、経糸と平行な方向に切断した場合の断面の顕微鏡写真をトレースした図である。
【図４】図１の組織において、パイルが傾斜する原理を説明するための図である。
【図５】ローラーに貼り付けられたラビング布材が、基板に接触した状態（ラビング状況）を示す図である。
【図６】従来のファストパイルのベルベット織物の組織図である。
【図７】従来のパイルにコットンを使用したＶ字型パイルのベルベット織物の組織図である。
【符号の説明】
【００４４】
１    金属製ローラー
２    布材
５    基板
１１    地布組織
１２    パイル
１３    緯糸
１４ａ、１４ｂ、１４ｂ'    経糸
【図１】
2005308886.tif 000005
【図２】
2005308886.tif 000006
【図３】
2005308886.tif 000007
【図４】
2005308886.tif 000008
【図５】
2005308886.tif 000009
【図６】
2005308886.tif 000010
【図７】
2005308886.tif 000011